Brevet FR2756282A1 — publié le 19980529

I PROCEDE DE SYNTHESE D'ESTERS DE L'ACIDE MERCAPTO-3 PROPIONIQUE La présente invention concerne la préparation d'esters de l'acide mercapto-3-propionique (MPA), par addition de l'hydrogène sulfuré à des esters de l'acide acrylique, selon la réaction (1): H2S + CH2 = CH-COOR - HS-CH2-CH2-COOR (1) L'ester de l'acide mercapto-3-propionique formé peut réagir sur l'ester de l'acide acrylique présent dans le milieu réactionnel pour donner l'ester de l'acide thio-3,3'- dipropionique selon la réaction (2): HS-CH2-CH2-COOR + CH2 = CH-COOR -> S(CH2-CH2-COOR)2 (2) Le groupe R ci-dessus représente un groupe hydrocarboné alkyle droit ou ramifié pouvant contenir de 1 à 24 atomes de carbone et être notamment un groupe alkylaryle ou une groupe cyclohexyle.Le groupe R peut être par exemple méthyle, éthyle, propyle, butyle, pentyle, hexyle, heptyle, octyle, nonyle,décyle, undécyle, dodécyle. On connait déjà dans la littérature brevets des procédés de synthèse d'esters de l'acide mercapto-3- propionique. Ainsi J56147763 décrit un tel procédé par addition de H2S à des esters de l'acide acrylique, utilisant comme catalyseurs des résines échangeuses d'anions ayant comme groupes fonctionnels des amines tertiaires ou des hydroxydes30 d'ammonium quaternaires. Le brevet US 5008432 concerne l'addition de H2S à des composés insaturés dont la double liaison oléfinique est conjuguée avec un groupe attracteur d'électron, par exemple des esters de l'acide acrylique.35 Cette addition est réalisée en présence d'un catalyseur basique choisi parmi l'oxyde de magnésium et les résines échangeuses d'anions basiques. Ces résines sont 2 choisies parmi celles ayant, comme groupe fonctionnel, des amines tertiaires ou des ammoniums quaternaires. Si une résine échangeuse d'anion est utilisée, la pression de la réaction est en général de 3103 à 6895 kPa. L'exemple II décrit l'addition de H2S à l'acrylate de méthyle, sans solvant, à une pression réactionnelle de 3102,75 kPa et à une température de 73 C, en présence de résine Amberlyst A-21 (Rohm et Haas). Cette résine possède des groupes fonctionnels diméthylamino. La sélectivité10 indiquée est de 97,3% avec une conversion de 100%, le rapport molaire H2S/acrylate de méthyle étant de 6,3/1. L'exemple IV montre que les sélectivités obtenues sont supérieures aux sélectivités obtenues à plus basse pression (1931 kPa) selon J56147763. 15 Par ailleurs, le brevet EP 0168167 décrit la préparation d'une silice ou d'une alumine fonctionnalisée par la tétraméthylguanidine. La silice ou l'alumine est mise en réaction avec de la 2-[3-(triéthoxysilyl)-propyl]-1, 1,3,3,- tétraméthylguanidine afin de greffer ce radical par formation d'une liaison -O-Si ou -O-Al et élimination d'éthanol. Les supports solides ainsi fonctionnalisés ont été étudiés comme catalyseurs basiques dans la transestérification. Le but de la présente invention est de trouver des conditions de mise en oeuvre de la réaction (1) telles que, tout en gardant un taux de conversion très élevé, la sélectivité en ester de l'acide mercapto-3-propionique soit meilleure que celle de l'art antérieur, notamment celle que30 l'on pourrait obtenir à partir de l'enseignement technique du document US 5008432. Ce but est atteint en remplaçant les résines de l'art antérieur par un support solide fonctionnalisé par des groupes guanidine, à la condition que ceux-ci soient35 dépourvus d'hydrogène directement lié à un atome d'azote. Ainsi la présente invention propose un procédé de synthèse d'ester de l'acide mercapto-3 propionique par réaction d'addition de H2S à l'ester correspondant de 3 l'acide acrylique en présence d'un support solide possédant des groupes fonctionnels basiques, caractérisé en ce que les groupes fonctionnels sont des groupes guanidine, à la condition que ceux- ci soient dépourvus d'hydrogène5 directement lié à un atome d'azote. Le support solide peut être tout support insoluble dans le milieu réactionnel comprenant l'ester acrylique, H2S, l'ester mercaptopropionique formé et, éventuellement de faibles quantités du sulfure obtenu par la réaction (2).10 Le support peut être par exemple de la silice,de l'alumine, ou une résine polymérique. D'une manière générale, l'insolubilité des résines est obtenue par une réticulation du ou des polymères constituant le support polymérique.15 Plus précisément, la présente invention propose un procédé de synthèse des esters de l'acide mercapto-3 propionique par réaction d'addition de H2S à l'ester correspondant de l'acide acrylique en présence d'un support solide possédant des groupes fonctionnels basiques,20 caractérisé en ce que ces groupes fonctionnels sont choisis parmi: 1 un radical guanidine de formule générale (C): R / N R N C 2 (C) \ R3 N R dans laquelle R1, R2, R3, R4 sont indépendamment l'un de l'autre des groupes hydrocarbonés tels que méthyle, éthyle, propyle, butyle, l'azote imine étant lié au support solide par une succession de liaisons chimiques,30 2 un radical guanidine bicyclique de formule (D): N\ (CH2) (CH 2 2m C I 2n (D) N N dans laquelle n vaut 2 ou 3 et m vaut 2, 3, ou 4, avec la condition que n soit inférieur ou égal à m, ce radical (D) 5 étant lié au support solide par une succession de liaisons chimiques partant de l'azote initialement N-H de la guanidine bicyclique correspondante. Avantageusement, le radical (D) peut être choisi parmi les radicaux A8-hexahydro-1,4,8,-pyrimidazolyl (n = 3, m = 2), A9-1,5,9,-triazabicyclo(4.4.0.)décényl(n = 3, m = 3), A9-1,4,9,triazabicyclo (5.3.0.)décényl(n = 4, m = 2), 2,3,5,6,tétrahydro-lH-imidazo(1,2-a) imidazolyl(n = 2, m = 2). Ce procédé permet d'obtenir avec un excellent taux de conversion de l'ester acrylique, une meilleure sélectivité en ester de l'acide mercapto- 3-propionique que les procédés de l'art antérieur, avec notamment une diminution concomitante de la teneur en sulfure diester dans le milieu réactionnel.20 Ainsi d'une manière surprenante, tout se passe comme si les groupes fonctionnels guanidines augmentaient sélectivement la cinétique de la réaction (1) par rapport à la cinétique de la réaction (2). L'augmentation de la sélectivité en ester de l'acide mercapto-3-propionique du procédé selon la présente invention se base ci-après sur la présentation d'exemples comparatifs comportant un étalonnage quantitatif de chromatogrammes (voir la partie expérimentale). De préférence, la résine fonctionnalisée, à base de polystyrène divinylbenzène (PS-DVB), a la formule générale (I) suivante: __/ B (I) L B étant un groupe choisi parmi les radicaux de formule générale (C), (D), L étant un radical organique linéaire ayant une longueur égale ou supérieure à celle du radical5 méthylène -(CH2-) et notamment le radical méthylène, étant le support résine PS-DVB. De préférence dans la formule générale (I): - le radical (C) est substitué par L, ce dernier représentant alors un radical -CH2-, et R1, R2, R3 et R4 représentant chacun un groupe méthyle, - le radical (D) est substitué par L sur l'azote qui dans le composé bicyclique apparenté porte un hydrogène, avec la condition que L représente alors un radical -(CH2)p-, p15 entier valant 1, 3 à 9, Avantageusement, la résine fonctionnalisée a la formule générale (II): N pR __ X-CH--CH N=C 2 __/ CH2 2 2 Il N dans laquelle X représente un atome d'oxygène ou de soufre, q vaut 1 ou 2, Rî, R2, R3 et R4 sont indépendamment l'un de l'autre choisis parmi les groupes méthyle, éthyle, propyle, butyle.25 Avantageusement, dans la formule générale (II), R1, R2, R3 et R4 représentent chacun un groupe méthyle et q vaut 1. De préférence, on met en oeuvre dans le procédé les résines à fonction guanidine bicyclique de formule générale (D) car elles montrent une plus grande stabilité chimique et thermique vis à vis du milieu réactionnel que les résines de formule générale (C). De préférence, la résine fonctionnalisée a la formule générale (III): (CH2) 2 2 (CH 2n dans laquelle n vaut 2 ou 3 et m vaut 2, 3, ou 4, avec la condition que n soit inférieur ou égal à m. De préférence, le rapport molaire H2S/ester de l'acide acrylique doit être élevé pour favoriser encore plus la réaction (1) par rapport à la réaction (2). Habituellement ce rapport molaire est de 3 à 10. Pour augmenter ce rapport molaire dans le milieu liquide en contact avec la résine fonctionnalisée agissant comme catalyseur basique, on préfère soumettre le milieu réactionnel à une pression de H2S supérieure à la pression atmosphérique. De préférence, la pression réactionnelle est de 15 bars (1500 kPa) à 35 bars (3500 kPa). Avantageusement, la réaction est effectuée à une température de 15 C à 80 C. De préférence la température du milieu réactionnel va de 15 C à 45 C. Avantageusement, la quantité en poids de résine utilisée par rapport à la quantité en poids d'ester de l'acide acrylique mis en oeuvre est de 1 à 100 % et de25 préférence de 10 à 70 %. La réaction peut être conduite dans une réacteur agité ou tubulaire, suivant un procédé discontinu, soit par chargement des réactifs avant leur mise en réaction, soit par addition progressive de l'ester de l'acide acrylique30 après l'addition de l'hydrogène sulfuré, soit encore par addition simultanée des réactifs dans le réacteur, et enfin suivant un procédé continu avec addition contrôlée des réactifs Les résines fonctionnalisées de formule générale (I) peuvent être obtenues ou préparées de la manière suivante: 1 Le groupe B est un radical de formule générale (C). On connaît du brevet US 5340380 un procédé consistant à substituer le chlore d'une résine chlorométhylée de polystyrène-divinylbenzène par une guanidine substituée ou non et permettant d'obtenir des10 résines de formule générale (I.C): R N _ R CH N C 2 (I.C, L=CH 2 RH2 \ / R N R représentant le support solide, résine polystyrènedivinylbenzène de départ, Rj, R2, R3 et R4 pouvant être chacun un hydrogène, un groupe alkyle ou un groupe aromatique. Le brevet US 3346516 décrit aussi cette réaction d'une résine polystyrène-divinylbenzène chlorométhylée avec la guanidine ou la tétraméthyl guanidine en présence d'un20 alcool inférieur et un solvant de gonflement du copolymère PS-DVB comme le tétrahydrofuranne, le dioxane ou le diglyme. Dans le brevet US 5028259, la tétraméthylguanidine est mise en contact avec une résine chlorométhylée de polystyrène-divinylbenzène dans un mélange de toluène et de25 tétrahydrofuranne. Dans le brevet US 5340380 des guanidines sont mises en réaction avec ce même type de résines chlorométhylées en présence de soude dans un solvant constitué d'éthanol ou d'eau.30 Cependant cette technique de fonctionnaliser une résine PS-DVB chlorométhylée par une guanidine est très 8 limitée dans la pratique pour l'obtention de résines de formules (I.C) dont les radicaux guanidines portent des substituants R1 à R4 différents de quatre méthyles, dans la mesure ou seule la 1,1,3,3,-tétraméthylguanidine est5 actuellement commerciale. De telles résines (I.C) dans lesquelles les groupes R1 à R4 sont tous différents de l'hydrogène peuvent être obtenues en utilisant des urées tétrasubstituées, souvent commercialisées, dans les conditions de préparation suivantes: a) On commence par préparer une résine PS-DVB fonctionnalisée par des groupes amine primaire et ayant la formule générale (A) NH (A) L Celles-ci peuvent être obtenues par différentes techniques: 1/ On peut par exemple partir d'une résine de formule générale (J): P L X étant un groupe partant notamment halogène ou tosylate obtenu à partir d'un groupe hydroxyle -OH, et L représentant notamment un radical -(CH2)q-, avec q entier valant de 1 à 9, y compris 2. De préférence, lorsque L représente un seul méthylène, X est un atome de chlore. Dans ce cas, une méthode, décrite par D.H. Rich et S.K. Gurwara, J. Am. Chem.30 Soc., 1975, 97 - 1575-1579, consiste à faire réagir une résine PS-DVB chlorométhylée avec un excès d'ammoniac. Une autre voie est basée sur l'obtention de résine PS-DVB phtalimidométhylée qui est transformée par hydrazinolyse en 9 résine à fonction amine primaire. Les deux méthodes d'accès à de telles résines phtalimido-méthylées sont décrites dans la publication de A.R. Mitchell, S.B.H. Kent, B.W. Erickson et R.B. Merrifield, Tetrahedron Letters N 42, 1976, 3795-5 3798. L'une consiste à partir d'une résine PS-DVB qui par réaction avec le N-(chlorométhyl) phtalimide est directement convertie en résine phtalimidométhylée. L'autre méthode part d'une résine PS-DVB chlorométhylée qui est traitée par le phtalimide de potassium pour donner la résine correspondante10 phtalimidométhylée. Quelques résines PS-DVB à fonction amine primaire de formule (A) dans laquelle L représente un méthylène sont commerciales. Ainsi la Société PUROLITE propose deux résines macroporeuses, l'A-107 et l'A- 109, tandis que la Société FLUKA a, dans son catalogue 1995-1996, deux résines gels: la résine 08564 PS réticulée avec 2 % de DVB et contenant 1,1 mmole de groupe -NH2 par gramme de résine, et la résine 08566 PS réticulée avec 1 % de DVB et contenant 0,6 mmole de -NH2 par gramme de résine. La méthode au phtalimide de potassium est également applicable aux résines de formule (J) dans le cas o L est un radical organique linéaire d'une longueur supérieure à celle du radical méthylène, notamment -(CH2)r-,25 avec r valant un nombre entier supérieur à 1. 2/ On peut également partir d'une résine PS-DVB de formule (J) dans laquelle L représente un méthylène et X a la signification ci-dessus et de préférence représente un atome de chlore. La Demanderesse a trouvé que cette résine30 chlorométhylée peut être mise en réaction avec une alkanolamine ou une mercaptoalkylamine, sous forme d'alcoolate ou de thiolate alcalin, dans les conditions de la réaction de Williamson. Si on met en oeuvre l'éthanolamine, on obtient des résines PS-DVB à fonction amine primaire avec des groupes fonctionnels -CH2-O-CH2-CH2-NH2 fixés aux supports résines PS-DVB. De manière analogue, en partant du 2-amino éthanethiol hydrochlorure, on obtient les groupes fonctionnels -CH2-S-CH2-CH2-NH2. Si on utilise le 2-(2-aminoéthoxy)éthanol, on obtient des résines PS- DVB à fonction amine primaire avec des groupes fonctionnels -CH2(-OCH2-CH2)2-NH2. Enfin, en utilisant le 2-[(2-aminoéthyl)thio]- éthanethiol, on obtient des groupes fonctionnels -CH2-(S-CH2-CH2)2-NH2. Cette mercaptoalkylamine de départ peut être préparée selon Iwakura et al., J. Polym. Sci. Part A, 2, 1964, 881-883 ou selon I Voronkov, M.G. et al., Chem. Heterocycl. Compd. (Engl. Transl.)15, 1979, 1183-1185. Les conditions générales de la réaction de Williamson sont les suivantes: L'alcanolamine ou la mercaptoalkylamine diluée dans du tétrahydrofuranne (THF) anhydre ou de la N- méthylpyrrolidone anhydre, est mise à réagir avec de l'hydrure de sodium en suspension dans le même solvant20 anhydre. Après formation de l'alcoolate de sodium ou du thiolate de sodium, la résine chlorométhylée est introduite dans le milieu réactionnel liquide. b) Après obtention de la résine possédant des groupes amine primaire de formule générale (A), on fait réagir ces groupes amine primaire avec du chlorure de chloroformamidinium (sel de Vilsmeier) de formule générale (H): N- - R Cl N / 3 R3 R 4 Il dans laquelle R1, R2, R3 et R4 sont indépendamment l'un de l'autre choisis parmi les groupes méthyle, éthyle, propyle, butyle, pour obtenir une résine PS-DVB fonctionnalisée par un groupe guanidine et de formule générale (I.C): \N R P (î I _____R2 L N C 2 (I.C) R N R L, R1 à R4 ayant les mêmes significations que ci-dessus. Les chlorures de chloroformamidinium (H) sont généralement obtenus à partir d'urées tétrasubstituées par réaction avec des composés électrophiles tels que phosgène,15 chlorure de thionyle, chlorure d'oxalyle, oxychlorure de phosphore, suivant des méthodes décrites dans la littérature, notamment: COC12 H. Eilingsfeld, M. Seefelder, Angew.Chem., 72, 1960, 836. SOCl2 H. Ulrich, A.A.R. Sayigh, Angew. Chem. Intern. Ed. Engl., 5, 1966, 704. (COC1)2 T. Fujisawa et al., Chem. Lett.,1982, 1891. POC1l3 H. Bredereck, K. Bredereck, Chem. Ber., 94, 1961, 2278. Généralement, on part de quantités stoechiométriques d'urées tétrasubstituées et de composés chlorés électrophiles et on opère en présence d'un solvant tel que le tétrachlorure de carbone dans le cas du chlorure30 d'oxalyle, soit sans solvant avec le phosgène ou le chlorure 12 de thionyle, à une température généralement de 0 C à 40 C, et en atmosphère anhydre pour éviter toute hydrolyse. Avantageusement, on choisit les urées tétrasubstituées parmi la tétraméthylurée, la tétraéthylurée, la tétra n-propylurée et la tétra n- butylurée. Les chlorures de chloroformamidinium (H) sont mis généralement dans un solvant tel que le toluène ou l'acétonitrile. Leurs réactions avec les résines à fonction10 amine primaire (A) sont effectuées en présence d'une base, de préférence en présence d'un excès de base. Si la base est la triéthylamine (TEA), on opère généralement avec un excès molaire de TEA de 10 à 50% par rapport aux chlorures de chloroformamidinium (H). Ces15 derniers sont généralement en excès molaire de 10 à 100% par rapport au nombre de moles de fonction amine primaire, pour transformer la totalité de ces dernières en fonction guanidine. 2 Dans la formule générale (I) le groupe B est un radical de formule (D) (a) On commence par préparer une résine de formule générale (J) comme au point 1 a) ci-dessus, L représentant un radical - (CH2)p-, p entier valant 1, 3 à 9 et X étant un chlore ou un brome. (b) La résine halogénée ci-dessus est mise en réaction avec une guanidine bicyclique choisi notamment parmi le A8- hexahydro-1,4,8,-pyrimidazole (n = 3, m = 2), A9- 1,5,9,-triazabicyclo(4.4.0.)décéne (TBD) (n = 3, m = 3), le A9-1,4,9,triazabicyclo (5.3.0.)décéne (n = 4, m = 2),le 2,3,5,6,-tétrahydro-lHimidazo(1,2-a) imidazole(n = 2, m = 2). La préparation de ces guanidines bicycliques est décrite dans les brevets GB 826837 et EP 0198680. La réaction est conduite d'une manière analogue au procédé de M. Tomoi et al, J.M.S. Pure Appl. Chem. A29(3), 1992, 249-261, en particulier page 251 (" Preparation of Polystyrene-Supported TBD). On obtient ainsi une résine PS-DVB fonctionnalisée par un groupe guanidine bicyclique de formule générale (I.D.): (CH2)m p' NN- N /(I.D) L /, - N (CH) L représentant un radical -(CH2)p- avec p entier valant 1, 3 à 9. Le procédé de Tomoi et al, J. Macromol. Sci. Pure Appl. Chem. A29(3) 1992, 249-261, consiste à faire réagir le sel de lithium du TBD sur une résine chlorométhylée. Un mode opératoire simplifié a été étudié dans le cadre de la présente invention pour préparer des quantités plus importante de résines à fonction -TBD en faisant réagir directement le 1,5,7-triaza-bicyclo [4.4.0] déc-5-ène en excès sur de la résine PS-DVB chlorométhylée dans du THF anhydre comme solvant.20 L'efficacité catalytique des résines utilisées dans la présente invention se trouve améliorée lorsqu'on les utilise sèches. La présente invention sera mieux comprise grâce à la partie expérimentale ci-après, qui comprend notamment une description de l'appareillage utilisé, ce dernier étant schématiquement représenté sur la figure unique annexée. PARTIE EXPERIMENTALE I. Préparation de résines polystyrêne-divinylbenzène à fonction guanidine. La résine de base PS-DVB chlorométhylée qui est utilisée est de type macroporeux. Elle a les caractéristiques suivantes: Surface spécifique: 22,5 m2/g de résine Diamètre moyen des pores: 20 Volume des pores: 69% chlorométhylée avec un taux de chlore de 19,32% en poids par rapport au poids total. Cette résine contient donc 5,44 méq de Cl/g de résine. 1.1 Obtention de résines PS-DVB de formule (I.D.) à fonction 1,5,7-triazabicyclo[4.4.0] déc-5-êne (TBD) avec L = -CH2-. Mode opératoire: On pèse 20 g de résine chlorométhylée sèche (5,44 méq de Cl/g de résine). La charge de résine contient 0,109 mole de Cl. On la met en contact sous atmosphère d'azote avec 30 g (0, 216 mole) de TBD dilués dans 285 g de THF préalablement séché sur tamis moléculaire. Le milieu20 réactionnel ainsi obtenu est agité mécaniquement pendant 48 heures à une température de 60 C. Après refroidissement à C, on filtre la résine et on la lave avec 500 ml d'eau, puis avec 250 ml d'eau à 60 C. On la traite ensuite avec 300 ml d'une solution aqueuse de soude à 10 % et on lave à l'eau jusqu'à neutralité. La résine est lavée au méthanol (300 ml) puis séchée sous vide à 60 C à poids constant. On a effectué l'analyse élémentaire de la résine ainsi obtenue. Pour cette résine, N = 13,26 % en poids, soit 3,15 mmoles de fonction TBD/g de résine. Résine indiquée par la suite: PS-DVB-TBD II Exemples de synthèse de mercapto-3-propionate de méthyle II.l.Généralités Les essais ont été effectués dans un appareillage permettant d'étudier sous pression la réaction de formation du mercapto-3-propionate de méthyle à partir de l'acrylate de méthyle et de l'hydrogène sulfuré avec des résines basiques différentes comme catalyseurs. L'introduction des réactifs avant le démarrage de la réaction permet d'effectuer la réaction selon un procédé batch (l'évolution de la réaction est équivalente aux conditions de fonctionnement en régime piston continu).5 La conception de l'appareillage (description de l'appareillage: paragraphe II. 2) permet d'étudier la réaction en régime batch agité (réacteur fermé) au moyen d'un réacteur tubulaire (résine en lit fixe) à travers lequel recircule à grand débit le milieu réactionnel liquide10 par l'intermédiaire d'une pompe sur le circuit d'une boucle de circulation qui est reliée aux deux extrémités du réacteur. Cette technique opératoire de type batch agité permet d'étudier la cinétique de la réaction dans des conditions équivalentes à des conditions de fonctionnement en régime piston continu (réacteur ouvert), étant donné que la totalité des réactifs (H2S et acrylate de méthyle) est introduite dans l'appareillage, avant le démarrage de la réaction, le réacteur étant isolé (pas de contact avec la20 résine) (protocole opératoire: paragraphe II.3). Le suivi de l'évolution de la réaction au cours du temps est effectué par prélèvement d'échantillons qui sont analysés par chromatographie en phase gazeuse pour déterminer la conversion de l'acrylate de méthyle et les25 sélectivités correspondantes en mercapto-3 propionate de méthyle et en thio-3,3' dipropionate de méthyle en fonction du temps. II.2 Appareillage. Comme représenté à la figure unique, l'appareillage en acier inoxydable se compose des éléments suivants: - un réacteur tubulaire vertical 1, dans lequel est contenu la charge de résine fonctionnalisée 2, - une boucle de recirculation 3 débouchant à l'extrémité supérieure 4 et à l'extrémité inférieure 5 du réacteur 1, cette boucle comprenant des conduits reliant successivement à partir de l'extrémité inférieure 5, une vanne de fermeture 6, une dérivation 7 équipée d'une vanne 8, un échangeur 9 à double enveloppe, une pompe à engrenage 10 (débit maximum 40 16 l/h), une prise de température 11, un débit mètre à bille 12, un réservoir cylindrique 13 à double enveloppe, muni d'un hublot 14 en verre épais transparent. Ce réservoir 13 est relié à l'extrémité supérieur 4 du réacteur par un5 conduit passant par une vanne de fermeture 15. Le réservoir 13 est placé au dessus du réacteur 1. Cette boucle de circulation 3 comporte elle-même une boucle de dérivation 16 équipée de 2 vannes 17 et 18. Cette boucle 16 permet d'isoler le réacteur 1 du courant de10 circulation grâce à la coopération des vannes 6, 15, 17, 18. Le réservoir 13 est équipé à sa partie supérieure d'un conduit 19 d'introduction de l'acrylate de méthyle. Ce conduit 19 comporte une vanne 20. Le réservoir 13 est également équipé d'un conduit 21 équipé d'un vanne de pression 22. Le conduit 21 est relié à une torche. Le réservoir 13 est équipé à sa partie inférieure d'un conduit 23 équipé d'une vanne 24. et destiné à l'introduction de H2S sous pression dans le réservoir. La partie inférieure du réservoir est reliée par un conduit 25 équipé d'une vanne 26 à un récepteur 27. Ce dernier est muni à sa partie inférieure d'un conduit 28 équipé d'une vanne 29. Le conduit 28 permet la récupération d'échantillons en cours de réaction. II.3.Protocole opératoire Les opérations de chargement de résine et d'introduction de l'acrylate de méthyle sont effectuées en atmosphère d'azote. II.3.1 Préparation des mélanges réactionnels30 Le réacteur 1, contenant la résine 2 (charges de l'ordre de 8 g), est isolé du reste de l'appareillage par la fermeture des vannes 6 et 15. L'acrylate de méthyle est introduit par le conduit 19 dans le réservoir cylindrique 13 qui est en communication directe avec la boucle de35 recirculation. L'appareillage est mis à une pression de 3 bars d'azote. Le réservoir cylindrique 13, dans lequel va être constitué le mélange réactionnel de départ est refroidi par une circulation d'huile à 5 C (provenant d'un 17 cryothermostat) qui traverse aussi la double enveloppe externe de l'échangeur 9 de la boucle de recirculation. La pompe de circulation 10 est mise en route et le liquide contenu dans le réservoir cylindrique circule dans la boucle5 3 et la boucle 16 en se dirigeant du réservoir 13 vers la vanne 17 avant de passer par la vanne 18. L'hydrogène sulfuré, provenant d'une alimentation sous 16 bars de pression est injecté par le conduit 23 dans le réservoir 13 au moyen d'un diffuseur et se dissout dans10 l'acrylate de méthyle refroidi. A la fin de la l'injection de l'H2S la pression est de 13 bars et la température du mélange liquide (acrylate de méthyle + H2S) est de 15 OC. Le volume de chargement peut être contrôlé par le hublot 14. II.3.2 Conduite des essais15 La consigne du cryothermostat est mise à la valeur correspondant à la température à laquelle la réaction doit être effectuée, et tandis que l'huile monte rapidement à la température fixée, la mélange réactionnel circulant est introduit par l'ouverture des vannes 15 et 6 et la fermeture20 des vannes 17 et 18 dans le réacteur 1 à travers lequel il recircule à débit élevé (maximum: 40 l/h). La température de réaction programmée pour l'essai est maintenue pendant la durée de la réaction. La pression de la phase gazeuse dans l'installation qui est reliée à la vanne de pression 22,25 s'établit entre 16 bars et 28 bars, suivant les conditions d'essai. En cours d'essai, à des temps déterminés, des échantillons du milieu réactionnel sont prélevés par l'intermédiaire du récepteur 27 et récupérés à pression atmosphérique, puis analysés par chromatographie en phase gazeuse. A la fin de l'essai l'installation est décomprimée et le produitfinal de réaction est récupéré. II.4.Analyse des produits de réaction Les analyses chromatographiques en phase gazeuse (CG) sont effectuées avec un chromatographe Hewlett Packard 5890 FID équipé d'une colonne capillaire de 50 m contenant une phase réticulée diméthylpolysiloxane (origine HP Ultra-l). 18 II.5 Essais expérimentaux II.5.1 Conditions opératoires Les essais ont été effectués selon le protocole opératoire que nous avons mis en oeuvre et qui a été décrit dans un paragraphe précédent. II.5.1.1 Résines Résine comparative: Résine Amberlyst A-21 (Rohm et Haas) à fonction amine tertiaire(diméthylamino), donnée comme exemple dans le brevet US 5008432. - Résine de l'invention: Résine à fonction 1,5,7triazabicyclo[4.4.0.]déc-5-ène préparée selon le mode opératoire décrit ci-dessus et dénommée par la suite:15 PS-DVB-TBD. II.5.1.2 Ratios molaires H2S/Méthylacrylate: 4/1, ou 6/1, ou 8/1. II.5. 1.3 Températures: C, ou 30 C, ou 45 C. II.5.1.4 Pressions opératoires Les pressions opératoires dépendent de l'excès de H2S et de la température de réaction. Les pressions exercées sur le liquide du milieu réactionnel sont telles que le liquide est homogène ( pas de dégazage de H2S). Comme l'appareillage utilisé ne peut pas, pour des raisons de sécurité, fonctionner au dessus d'une pression de 29 bars, il n'a pas été possible d'effectuer d'essai à la température de 45 C avec un ratio molaire H2S/méthylacrylate égal à 8/1, la pression opératoire pour cet essai devant dépasser 29 bars. II.5.1.5 Suivi de la réaction Des prélèvements du liquide du milieu réactionnel sont effectués à des temps déterminés et l'analyse chromatographique de ces échantillons permet de suivre l'avancement de la réaction et de déterminer la conversion de l'acrylate de méthyle (MA) en fonction du temps ainsi que 19 les sélectivités correspondantes en mercapto-3 propionate de méthyle (MMP). Compte tenu des faibles quantités de résines utilisées (charges de 8g) par rapport à la quantité de MA mise en jeu, et qui est identique pour chaque essai ( 172g, 2 moles), les vitesses de réaction sont relativement lentes, et au bout de 6 heures les conversions du MA ne sont pas complètes. Pour les essais effectués à 30 C ou à 45 C, la réaction est poursuivie encore pendant 1/2 heure, puis l'appareillage est vidé après mise à la pression atmosphérique. Les bruts de réaction sont analysés par CPG. La durée totale de la réaction est de 6,5 heures. Pour les essais effectués à 15 C, la réaction continue encore pendant une heure et demie avec un prélèvement d'échantillon au bout de la 7ième heure, puis l'appareillage est vidé et le brut de réaction est analysé par CPG. La durée totale de la réaction est de 7,5 heures.20 II.5.1.6 Présentation des résultats Les résultats comparatifs obtenus avec les deux charges de résines cidessus ( Amberlyst A-21 et PS-DVB- TBD) sont représentés dans les tableaux I et II suivants. Dans ces tableaux figurent le ratio molaire H2S/MA, la25 température de réaction, la pression maximale de la réaction, les temps des prélèvements avec les valeurs correspondantes de la conversion de l'acrylate de méthyle (MA) et de la sélectivité en mercaptopropionate de méthyle (MMP). Le brut de réaction correspond au produit recueilli à la fin de la réaction. II.5.1.5.1 Essais comparatifs avec la résine Amberlyst A-21 Charge de résine (sèche): 8 g Acrylate de méthyle: 172 g Résultats: Tableau I On remarque que pour un même ratio molaire H2S/MA, la sélectivité en MMP diminue lorsque la température de réaction augmente. II.5.1.5.2 Essais selon la présente invention avec la résine PS-DVB-TBD Charge de résine (sèche): 8 g Acrylate de méthyle: 172 g Résultats: Tableau II On remarque que la sélectivité en MMP est supérieure à celle obtenue précédemment et que cette sélectivité ne diminue pratiquement pas lorsque la10 température de réaction augmente. SgTExLduOiD sTessa Co D I '5 6 IT'86 - - 't6 8'ú6 S'6 L'Z8 L'f6 5'6S 0ú 1/8 8 N t', 9'16 8'S6 9't6 0'68 9'56 6'08 8 '16 6'Z9 6 '16 0 'T 0 ST 1/8 *L ú'Z6 S'86 - - '56 Z'L6 S'Z6 6'Z6 8'Z6 S'GL 8Z S 1/9 9 ú'ú6 8 '86 - - t' ú6 6'96 9'E6 L '16 0'b6 t' VL ZZ 0ú 1/9.S 6'b6 t '86 0 '6 S'S6 T'96 8'88 Z'S6 I'IL t'S6 6 'TIS LT ST 1/9 S '88 E '86 - - S'88 Eú'86 9 '88 S'S6 L'88 L'S8 8Z SI T /. S'68 6'86 - _ 9'68 9'L6 9'68 ''E6 6'68 8'8L OZ 0ú T/t' 6'06 S'86 0'16 6'L6 t 'T16 S' 6 9'T6 9'ú8 P'ú6 9'8S 91 ST /T (%) (%) (%) (%) (%) (%) (%) (%) (%) (%) adf1'9 S Y'AuOD d4I'T9S YI'.AUOD a1'9S 1 lAuOD I'9S *N'AUOD adNNI 'S 'N*AUOD * SEE DO ou UOTrOee Pz qnap ssIneq L s.aniq 9 seanalq saanlq z uoTsssad dmea v/SZH ess I fla5rEgyJ TABLEAU II Essai H2S/MA Temp. Pression 2 heures 4 heures 6 heures 7 heures Brut de réactio n n C Bars Conv.MA Sél.MMP Conv.MA Sél.MMP Conv.MA Sél.MMP Conv.MA Sél.MMP Conv.MA Sél.MMP (%O (%) (%) (%) (%) (%) (%) (%) (%) (%) 9 4/1 15 16 64,6 94,2 85,7 94,1 95,4 94,0 98,8 93,9 99,4 93,6 4/1 30 20 89,8 93,8 96,4 93,6 98,5 93,5 - - 99,3 93,5 il 4/1 45 28 92,9 93,6 97,1 93,3 98,9 93,2 - - 99,5 93,1 12 6/1 15 17 54,2 96,1 68,9 96,0 87,5 95,9 94,9 95,8 98,1 95,8 13 6/1 30 22 82,0 95,9 92,8 95,5 97,1 95,5 - - 99,0 95,5 14 6/1 45 28 83,3 95,4 93,8 95,2 98,1 95,1 - - 98,9 95,0 8/1 15 20 40,7 96,9 61,7 96,8 80,3 96,8 89,1 96,8 97,8 96,8 16 8/1 30 24 74,7 97,1 90,0 96,8 96,1 96,7 - - 98,6 96,7 REVENDICATIONS 1. Procédé de synthèse d'ester de l'acide mercapto-3 propionique par réaction d'addition de H2S à l'ester correspondant de l'acide acrylique en présence d'un support solide possédant des groupes fonctionnels basiques, caractérisé en ce que les groupes fonctionnels sont des groupes guanidine, à la condition que ceux-ci soient dépourvus d'hydrogène directement lié à un atome d'azote. 2. Procédé suivant la revendication 1, caractérisé en ce que ces groupes fonctionnels sont choisis parmi: 1 un radical guanidine de formule générale (C): R R N C 2 (C) R N 3 N R dans laquelle R1, R2, R3, R4 sont indépendamment l'un de l'autre des groupes hydrocarbonés tels que méthyle, éthyle, propyle, butyle, l'azote imine étant lié au support solide par une succession de liaisons chimiques, 2 un radical guanidine bicyclique de formule (D): N (CH) (CH) 2m C / 2N n (D) N N dans laquelle n vaut 2 ou 3 et m vaut 2, 3, ou 4, avec la condition que n soit inférieur ou égal à m, ce radical (D) étant lié au support solide par une succession de liaisons chimiques partant de l'azote initialement N-H de la guanidine bicyclique correspondante. 3. Procédé suivant la revendication 2, caractérisé en ce que le radical (D) est choisi parmi les radicaux A8- hexahydro-l,4,8,-pyrimidazolyl (n = 3, m = 2), A9-1,5,9,- triazabicyclo(4.4.0.)décényl(n = 3, m = 3), A9-1,4,9,- triazabicyclo (5.3.0.)décényl(n = 4, m = 2), 2,3,5,6,- tétrahydro-lH-imidazo(1,2-a) imidazolyl(n = 2, m = 2). 4. Procédé suivant la revendication 2 ou 3, caractérisé en ce que la résine est à base de polystyrène divinylbenzène (PS-DVB) ayant la formule générale (I): __ B (1I) / L B étant un groupe choisi parmi les radicaux de formule générale (C), (D), L étant un radical organique linéaire ayant une longueur égale ou supérieure à celle du radical méthylène -(CH2-) et notamment le radical méthylène, étant le support résine PS-DVB. 5. Procédé suivant la revendication 4, caractérisé en ce que: - le radical (C) est substitué par L, ce dernier représentant alors un radical -CH2-,et Rj, R2, R3 et R4 représentant chacun un groupe méthyle, - le radical (D) est substitué par L sur l'azote qui dans le composé bicyclique apparenté porte un hydrogène, avec la condition que L représente alors un radical -(CH2)p-, p entier valant 1, 3 à 9, 6. Procédé suivant la revendication 4, caractérisé en ce que la résine polymérique a la formule générale (II): R N ___/ CH2 X-CH-CH N=C 2 2X 2 2q \'I3 q R3 N R dans laquelle X représente l'atome d'oxygène ou de soufre, q vaut 1 ou 2, Ri, R2, R3 et R4 sont indépendamment l'un de l'autre choisis parmi les groupes méthyle, éthyle, propyle, butyle. 7. Procédé suivant la revendication 6, caractérisé en ce que Ri, R2, R3 et R4 représentent chacun un groupe méthyle et que q vaut 1. 8. Procédé suivant l'une des revendication 2 à 7, caractérisé en ce que la résine fonctionnalisée a la formule générale (III): (CH2)m (CH\) 2( n dans laquelle n vaut 2 ou 3 et m vaut 2, 3, ou 4, avec la condition que n soit inférieur ou égal à m, ce radical (D) étant lié au support solide par une succession de liaisons chimiques. 9. Procédé suivant l'une des revendication 2 à 7, caractérisé en ce que le rapport molaire H2S/ester de l'acide acrylique est de 3 à 10. 10. Procédé suivant l'une des revendication 1 à 9, caractérisé en ce que la pression réactionnelle est de 15 bars (1500 kPa) à 35 bars (3500 kPa). 11. Procédé suivant l'une des revendication 1 à , caractérisé en ce que la réaction est effectuée à une température de 15 C à 80 C. 12. Procédé suivant la revendication 11, caractérisé en ce que la réaction est effectuée à une température de 15 C à 45 C.